(57)【要約】【課題】親油的に改質された新規な増粘剤、および水性システムを増粘するためのそれらの使用方法の提供。【解決手段】（ａ）（ｉ）親水性鎖、および（ｉｉ）コポリマーの成分の重量に基づいて５重量％よりも多い量の１以上の親油的に改質された成分、を含む親油的に改質されたコポリマー増粘剤、および（ｂ）１５よりも大きいＨＬＢ値もしくは重量平均ＨＬＢ値を有し、水性組成物の重量に基づいて２％よりも多い量で存在する、１以上の親水性界面活性剤、を含む水性組成物。【選択図】なし【特許請求の範囲】
【請求項１】
（ａ）（ｉ）親水性鎖、および（ｉｉ）コポリマーの成分の重量に基づいて５重量％よりも多い量の１以上の親油的に改質された成分、を含む親油的に改質されたコポリマー増粘剤、および（ｂ）１５よりも大きいＨＬＢ値もしくは重量平均ＨＬＢ値を有し、水性組成物の重量に基づいて２％よりも多い量で存在する、１以上の親水性界面活性剤、を含む水性組成物。
【請求項２】
１以上の親水性界面活性剤が１０％よりも多い量で存在する、請求項１記載の組成物。
【請求項３】
１以上の親水性界面活性剤が２０よりも大きいＨＬＢ値もしくは重量平均ＨＬＢ値を有する、請求項１記載の組成物。
【請求項４】
コポリマー増粘剤が少なくとも１０重量％の親油的に改質された成分を含む、請求項１記載の組成物。
【請求項５】
親油的に改質された成分が、１０から１８の炭素原子を有する１以上のアルキル基を含む、請求項１記載の組成物。
【請求項６】
親油的に改質された成分が親水性鎖を含む、請求項１記載の組成物。
【請求項７】
親水性鎖がポリオキシエチレン鎖である、請求項６記載の組成物。
【請求項８】
コポリマー増粘剤が、１以上のエチレン性モノ不飽和モノマーと親油的に改質された成分との反応生成物を含む、請求項１記載の組成物。
【請求項９】
親油的に改質された成分が、共重合可能なビニルエステルまたはモノエチレン性不飽和ウレタンを含む、請求項１記載の組成物。
【請求項１０】
コポリマー増粘剤が架橋されている、請求項１記載の組成物。
【請求項１１】
コポリマー増粘剤が鎖移動反応に供されている、請求項１０記載の組成物。
【請求項１２】
コポリマー増粘剤がｐＨ応答性増粘剤である、請求項１記載の組成物。
【請求項１３】
請求項１記載の組成物を含む、増粘された組成物。
【請求項１４】
家庭用製品、パーソナルケア製品、洗剤、シャンプー、液体せっけん、化粧用液体、歯磨き、家庭用液体洗浄剤、工業用液体洗浄剤、金属加工用液体、ラテックスペイント、およびアクリルペイントからなる群から選択される、請求項１３記載の増粘された組成物。
【発明の詳細な説明】
【技術分野】
【０００１】
本発明は水性システムのための増粘剤に関する。より詳細には、本発明は親油的に改質された増粘剤、および水性システムを増粘するためのそれらの使用に関する。
【背景技術】
【０００２】
増粘された水性システムの形態での、多くの商業的または工業的製品が存在する。そのような製品の例としては、家庭用またはパーソナルケア製品、たとえば洗剤、シャンプー、液体せっけん、化粧用液体、歯磨き、家庭用または工業用液体洗浄剤、金属加工用液体、ラテックスペイントまたは他のコーティング物質があげられる。本発明の目的は、そのような製品、そのような製品を含む水性液体または他の用途のための新規なまたは改良された増粘システムを提供することである。
【０００３】
水性システムの増粘剤として使用することのできる化合物の１種は、親水性鎖を含む親油的に改質されたコポリマーを含む。そのような増粘剤は１以上の親水性鎖、たとえばポリオキシエチレン鎖と、他の鎖部分とともに、または他の鎖部分を含まずに、１以上の親油性鎖、たとえば長鎖アルキル鎖を含む。コポリマー増粘剤の１種は、１以上のエチレン性不飽和モノマー成分、たとえばカルボン酸モノマーおよび／またはノニオン性ビニルモノマーと、１以上の親油性部分を含む１以上のノニオン性ビニルポリオキシエチレン成分を含む水性エマルション増粘剤である。以下において言及されるエマルションコポリマー性増粘剤には、ｐＨ調節により得られるそのような増粘剤の溶液形態のものも包含される。以下において本発明は、２つのビニルモノマーと親油的に改質された親水性鎖を含むコポリマー性増粘剤について具体的に記載されるが、これらは例示にすぎず、本発明の思想は親水性鎖を含む他の親油的に改質されたコポリマー性増粘剤におよぶ。
【０００４】
米国特許第４，３８４，０９６号は、水性システムのための、ｐＨ応答性（ｐＨ ｒｅｓｐｏｎｓｉｖｅ）の増粘剤である水性エマルションポリマーを開示する。これらのコポリマーは３つの成分、すなわち、カルボン酸モノマー、ノニオン性ビニルモノマー、およびノニオン性ビニル界面活性剤エステルであって、エチレンオキサイド繰り返し単位を有する親水性鎖と、親油性のＣ８−Ｃ２０アルキルまたはＣ８−Ｃ１６アルキルフェニル鎖を含むモノエステルを含む。このコポリマーは約５．０以下のｐＨでコロイド状分散物として安定であるが、ｐＨが約５．５−１０．５，またはそれ以上に調節された水性システムにおいて有用な増粘剤である。親油的に改質されたビニル界面活性剤エステル中の所定のポリエチレンオキサイドの含量では、界面活性剤エステル中の末端疎水性アルコキシまたはアルキルフェノキシ基の鎖長が長くなるにつれて、得られるポリマーの増粘剤としての効果が向上することが記載されている。
【０００５】
米国特許第４，６６３，３８５号および４，４２９，０９７号は、類似するコポリマー増粘剤を開示するが、親油的に改質されたノニオン性界面活性剤エステルは２つ以下の末端Ｃ８−Ｃ３０基を含むことのできるジエステル、または３つ以下の末端Ｃ８−Ｃ３０基を含むことのできるトリエステルである。
【０００６】
米国特許第４，５１４，５５２号はα，β−モノエチレン性不飽和カルボン酸、界面活性能を有しないモノエチレン性不飽和モノマー、モノヒドリックノニオン性界面活性剤とモノエチレン性不飽和モノイソシアネートとのウレタン反応生成物であるノニオン性ウレタンモノマーを含むコポリマー性増粘剤を開示する。モノヒドリックノニオン性界面活性剤は、分子の親水性部分を提供するアダクトされたエチレンオキサイドと、疎水性部分を提供するＣ６−Ｃ２２アルキル基を有する、エトキシル化された疎水性物質である。この増粘剤は中和により粘度を増大させる作用を有する。
【先行技術文献】
【特許文献】
【０００７】
【特許文献１】米国特許第４，３８４，０９６号明細書
【特許文献２】米国特許第４，６６３，３８５号明細書
【特許文献３】米国特許第４，４２９，０９７号明細書
【特許文献４】米国特許第４，５１４，５５２号明細書
【発明の概要】
【発明が解決しようとする課題】
【０００８】
本発明の目的は、水性液体または他の用途のための新規なまたは改良された増粘システムを提供することである。
【０００９】
本発明は水性システムのための増粘剤に関し、増粘剤は高い比率、たとえば増粘されたシステムの２％よりも多く、５０ないし６０重量％まで、もしくはそれ以上の、１以上の別の親水性界面活性剤を含有する。そのようなシステムにおいては、親水性鎖、たとえば上記の先行文献において記載されたものを含む親油的に改質された増粘剤は、普通の増粘挙動を示さず、実際には、増大した親油性鎖長を有する場合に、少なくともある場合には、非常に大きな増粘効果の低下を示す。これは米国特許第４，６６３，３８５号および４，４２９，０９７号に開示される、特定のコポリマーエマルション増粘剤に関して確認された。これらの特許においては、別の追加の界面活性剤は増粘効果の増大をもたらす場合があるが、最適量の追加の界面活性剤を加えた後は、界面活性剤の量の更なる増大につれて粘度は減少する。これらの特許に含まれるデータは、水性液体の粘度の改善はコポリマー増粘剤の０．０２５から０．１５重量％の特定の追加のアニオン性界面活性剤を使用したときにみられるが、その後は粘度が減少することを示している。界面活性剤の量が０．４０％以上では、粘度は追加の界面活性剤が加えられない場合よりも低くなる。コポリマー増粘剤の０．５０重量％の追加の界面活性剤が加えられた場合、得られる粘度はコポリマーのみで追加の界面活性剤なしで増粘された液体よりも著しく低くなる。
【００１０】
米国特許第５，９１６，９６７号は、該特許で定義されたＨＬＢ値の異なる２つの界面活性剤と増粘剤との、増大する増粘効果を与える組み合わせを開示する。該界面活性剤は１５以下の重量平均ＨＬＢを有する。この発明では、「約１５よりも大きな重量平均ＨＬＢでは、界面活性剤の組み合わせの全体としての親水性が、会合性増粘剤と界面活性剤の間の疎水的相互作用を帳消しにするので、向上された増粘効果はごくわずかなものであると考えられる」と開示する。この発明の実施例には、ＨＬＢが１３．５の１つの界面活性剤、または１３．５の重量平均ＨＬＢを有する界面活性剤の組み合わせを含む増粘システムでは、得られる粘度は非常に低いことが示されている。これに対して、本発明は親水性界面活性剤の高含有量を有するだけでなく、米国特許第５，９１６，９６７号に開示されているものよりも高いＨＬＢ値を有する界面活性剤をも含む増粘システムに関する。界面活性剤のＨＬＢを掲載する方法は、”Ｓｕｒｆａｃｔａｎｔｓ ａｎｄＩｎｔｅｒｆａｃｉａｌ Ｐｈｅｎｏｍｅｎａ”，Ｍｉｌｔｏｎ Ｊ．Ｒｏｓｅｎ，Ｊ．Ｗｉｌｅｙ ＆ Ｓｏｎ，ＮＹ，（１９７８）の２４４頁、および”Ｉｎｔｅｒｆａｃｉａｌ Ｐｈｅｎｏｍｅｎａ”，Ｊ．Ｔ．Ｄａｖｉｅｓ ら、Ａｃａｄｅｍｉｃ Ｐｒｅｓｓ，Ｅｄ．２，（１９６３），３７３−３８３頁を参照。
【００１１】
米国特許第５，９１６，９６７号で使用されている会合性増粘剤は疎水的に改質されたアルカリ可溶性エマルションコポリマーであることができるが、そのような増粘剤の使用は実際には開示されていない。モノマー成分はアルコキシル化ヒドロカルビルまたはコンプレックスヒドロフォーブアルコールの（メタ）アクリル酸エステルを、コポリマーのモノマー成分の１から３０％、好ましくは０．５から２５％含む。本発明では、疎水性鎖の長さだけではなく、その量、すなわち親油的に改質された成分の量も重要である。この量がコポリマーの５重量％以上でない場合には、または１０％においてさえ、増粘の効率が悪くなる傾向があり、たとえば好ましくは少なくとも１５％である。
【課題を解決するための手段】
【００１２】
本発明の一態様は、親水性鎖を含む親油的に改質されたコポリマー増粘剤と界面活性剤を含む水性組成物であって、（ａ）該界面活性剤が１５よりも大きい、好ましくは２０よりも大きい、たとえば少なくとも２５のＨＬＢ値もしくは重量平均ＨＬＢ値を有する１以上の親水性界面活性剤であって、該界面活性剤が水性組成物の重量に基づいて、固形分基準で２％よりも多い、好ましくは１０％よりも多く、たとえば少なくとも１５％の量で存在し、（ｂ）該コポリマーが少なくとも１つの親油的に改質された成分を、コポリマーの成分の重量に基づいて５重量％よりも多く、好ましくは１０％よりも多い量で含む組成物を提供する。
【発明を実施するための形態】
【００１３】
親水性界面活性剤は、カルボキシレート、スルホネート、スルフェートまたはホスフェート可溶性基（ｓｏｌｕｂｉｌｉｓｉｎｇ ｇｒｏｕｐ）により特性づけられるアニオン性界面活性剤、およびアミド、ヒドロキシル基、またはエチレンオキサイド鎖により特性づけられるノニオン性界面活性剤の群から好ましく選択される。親水性のカチオン性、両性（ａｍｐｈｏｔｅｒｉｃ）または双性（ｚｗｉｔｔｅｒｉｏｎｉｃ）界面活性剤も、本発明で必要とされる量において水性システムの増粘剤ポリマーおよび他の成分と相溶性であれば、併用して、または置き換えて使用することができる。アミンまたはアンモニウム可溶性基により特性づけられるカチオン性界面活性剤、および／またはアニオン性可溶性基およびカチオン性可溶性基の組み合わせにより特性づけられる両性界面活性剤を選択することができる。
【００１４】
本発明に使用される好ましい親水性界面活性剤は、Ｃ８−Ｃ１８脂肪酸もしくはそれらの水溶性塩、Ｃ８−Ｃ１８アルコールの水溶性スルフェート、スルホネート化アルキルアリール化合物、たとえばドデシルベンゼンスルホネート、アルキルフェノキシポリエトキシエタノール、たとえばＣ７−Ｃ１８アルキル基と９−４０またはそれ以上のオキシエチレン単位を有するもの、たとえばラウリル酸、ミリスチル酸、パルミチル酸、またはオレイン酸のような長鎖カルボン酸のエチレンオキシド誘導体、たとえばラウリルまたはセチルアルコールのような長鎖アルコールのエチレンオキシド誘導体、アルカノールアミド、およびたとえばアルキルポリグルコシドのようなポリグルコシドから選択することができる。好適なカチオン性親水性界面活性剤は、たとえばラウリルピリジニウムクロライド、オクチルベンジルトリメチル−アンモニウムクロライド、ドデシルトリメチル−アンモニウムクロライド、および１級脂肪酸アミンのエチレンオキサイド縮合物である。
【００１５】
本発明で使用されるコポリマーの親油的に改質された成分は１または複数の親油性基を含む。１つの実施態様ではそのような基は同じコポリマー成分内に存在し、たとえばポリオキシエチレン鎖のような親水性基に結合している。他の実施態様では、親油的に改質されたポリマーはビニル基を含むことができ、これはポリマーを他のビニル含有物と共重合させ、ポリマーの特性を変化ないし改良するために使用される。別法として、他の共重合システムを使用することができる。重合可能な基は親油性基に直接または間接的に、たとえば１以上の６０以下、好ましくは４０以下の−ＣＨ（Ｒ）ＣＨ２Ｏ−基［式中、ＲはＣ１−Ｃ２アルキルである］を介して結合することができる。別法として、重合可能な基は親油性基に、たとえばポリオキシエチレンのような親水性成分と不飽和基含有ウレタン化合物との反応により結合させることができる。親油性改質基（ｌｉｐｏｐｈｉｌｉｃ ｍｏｄｉｆｙｉｎｇ ｇｒｏｕｐ）の分子量は好ましくはそのような基の数とともにコポリマー中に必要な最低量の親油性含量を与えるように選択され、好ましくは広範なシステムにおいて十分な特性を発揮するよう、コポリマーの成分の少なくとも１０％、非常に好ましくは少なくとも１８％、たとえば少なくとも３０％、あるいは５０％またはそれ以上である。
【００１６】
親油性改質基はそれ自身好ましくは直鎖の飽和アルキル基であるが、アルアルキル基またはアルキル炭素環基、たとえば少なくとも６から３０個までの炭素原子を有するアルキルフェニル基、であることができ、また分岐鎖であってもよい。アルキル基は合成物または天然物のいずれであってもよい。特に後者の場合には鎖長に幅を有することができる。たとえば、天然物由来のステアリン酸の場合、市販の純品であっても約９０％のステアリン鎖と、約７％以下のパルミチン鎖および他の鎖を含む場合があり、より低純度のものは実質的により少ないステアリン酸を含む。本明細書においては、そのような基の鎖長に言及する場合には、５０％より多くの、好ましくは７５％より多くの量で存在する主要な鎖の鎖長をいう。親油性基の鎖長が最低とされ、鎖長あるいは主要な鎖長が好ましくは２２以下、より好ましくは１８以下であり、たとえば非常に好ましくは１６以下の炭素数であるものは、本発明の重要な他の態様である。
【００１７】
より短いアルキル鎖の使用はより効率的な増粘を与えるが、非常に短いアルキル鎖には当てはまらず、好ましくは少なくとも８個の炭素原子、より好ましくは少なくとも１０個の炭素原子を有する。コポリマーの親水性成分は好適には、好ましくは少なくとも２，好ましくは少なくとも５，および６０以下、好ましくは４０以下のエチレンオキサイド単位の少なくとも１つの鎖を含むポリオキシエチレン成分である。そのような成分は通常鎖長の異なる混合物として製造される。
【００１８】
本発明を実施するには、親油的に改質された成分は好ましくは、ビニルエステルまたはモノ不飽和ウレタン化合物に直接または間接的に結合する。しかし、これらまたは他の不飽和基が親油性成分に結合し、コポリマーに重合されることができるようにされたｐＨ応答性水性エマルションコポリマー増粘剤に適用される。
【００１９】
コポリマーのエチレン性不飽和カルボン酸モノマー成分は、存在する場合には、３から８個の炭素原子を含有する少なくとも１つのモノ−、ジ−、またはポリ−カルボン酸含有モノマーであり、たとえば、アクリル酸、メタクリル酸、イタコン酸、アクリルオキシプロピオン酸、マレイン酸、フマル酸、シトラコン酸、またはクロトン酸、および／またはジ−、またはポリ−カルボン酸と低級アルカノール、たとえば１から４個の炭素原子を有するアルカノールと、好ましくはアクリル酸、メタクリル酸、イタコン酸、アクリルオキシプロピオン酸のハーフもしくは一部エステルであることができる。このモノマーは好適にはコポリマー重量の、少なくとも１０％、好ましくは少なくとも２０％であって、少なくとも６０％以下、好ましくは５５％以下で存在することができる。
【００２０】
コポリマーのノニオン性ビニルモノマー成分は、存在する場合には、好適には以下の一般式を有する少なくとも１つの化合物である。
Ｈ２Ｃ＝ＣＹＺ
式中、（ａ）ＹはＨであり、Ｚは−ＣＯＯＲ”、−Ｃ６Ｈ４Ｒ、−ＣＮ、−Ｃｌ、−ＯＣ（Ｏ）Ｒ””、−ＣＯＮＨ２，または−ＣＨ＝ＣＨ２であるか、または、
（ｂ）ＹはＣ１−Ｃ４アルキルであり、Ｚは−ＣＯＯＲ”、−Ｃ６Ｈ４Ｒ”’、−ＣＮ、−ＣＯＮＨ２，または−ＣＨ＝ＣＨ２であるか、または、
（ｃ）ＹおよびＺは−Ｃｌである、
なお、Ｒ”はＣ１−Ｃ８アルキル、Ｃ２−Ｃ８ヒドロキシアルキル、または低級アルコキシ（Ｃ２−Ｃ８）アルキルであり、
Ｒ”’は−Ｈ、−Ｃｌ、−ＢｒまたはＣ１−Ｃ４アルキルであり、
Ｒ””はＣ１−Ｃ８アルキルである。
【００２１】
ノニオン性ビニルモノマーは、好ましくはＣ１−Ｃ４アルキルアクリレートまたはメタクリレート、たとえばエチルアクリレート、ブチルアクリレートまたはメチルメタアクリレートである。このモノマーは好適にはコポリマーの重量の少なくとも１５％、好ましくは少なくとも２５％であって、８０％以下、好ましくは６０％以下の量で存在する。
【００２２】
ｐＨ応答性コポリマー増粘剤システムは、モノマーを公知の水性エマルション重合または逆相エマルション重合により、酸性ｐＨで、公知の他の適当な添加剤、たとえば過酸素化合物（ｐｅｒｏｘｙｇｅｎ ｃｏｍｐｏｕｎｄ）のようなフリーラジカル開始剤の存在下で、重合する事により調製することができる。好適な過酸素化合物は、過酸化物、ヒドロパーオキサイド、過硫酸塩、または有機過酸化物であることができ、開始剤の好適な量はコポリマー成分の０．０１重量％から３重量％である。共重合温度は好適には約６０℃から９０℃である。コポリマーエマルションは濾過により回収することができ、所望であればコポリマーはスプレー、ドラム、または他の乾燥方法により乾燥した形態で提供することができる。米国特許第４，３８４，０９６号、４，６６３，３８５号、４，４２９，０９７号、および４，５１４，５５２号は、好適な重合および回収技術、および好適なモノマーおよび添加剤についてのさらなる一般的および具体的な詳細のために参考とされる。コポリマーの分子量は好適には約１００，０００から百万までの間である。
【００２３】
本発明の好ましい態様においては、２以上のエチレン性不飽和を有するモノマーのような架橋剤が、コポリマー成分に含有される。そのようなモノマーの例としては、ジアリルフタレート、ジビニルベンゼン、アリルメタクリレート、ジアクリロブチレン、またはエチレングリコールジメタクリレートがあげられる。架橋剤の好適な量は、固形分としてコポリマー成分の０．０５重量％から１重量％である。架橋剤とともに連鎖移動剤を使用することは、本発明のさらなる好ましい態様である。好適な連鎖移動剤の例としては、４塩化炭素、プロモホルム、ブロモトリクロロメタン、長鎖アルキルメルカプタン、およびチオエステル、たとえばドデシル−、オクチル−、テトラデシル、またはヘキサデシル−メルカプタンまたは、ブチル−、イソオクチル−、またはドデシル−チオグリコレートがあげられる。連鎖移動剤の好適な量は、固形分としてコポリマーの成分重量の０．１％から１０％、好ましくは０．１％から２％である。意外にも、架橋剤は増粘性能を減少させることが知られていた。しかし、これは重合の見地からすると相反する操作であるが、架橋剤を連鎖移動剤とともに使用すると、非常な効果がみられる上、製品の透明性が向上することから示されるように親水性界面活性剤と非常に優れた相溶性を有する。
【００２４】
親油的に改質された親水性ポリマーは種々の用途で、本発明の増粘剤または増粘された組成物を提供するために使用することができる。水性デスパージョンまたは乾燥形態のポリマーは、増粘される水性システムにブレンドされることができ、ｐＨ応答性増粘剤の場合には、必要であれば酸性またはアルカリ性物質の適当な添加により増粘することができる。上記のコポリマー性ｐＨ応答性増粘剤の場合には、増粘されるシステムは少なくとも７，好ましくは７以上、たとえば少なくとも８から１３以下、またはある場合にはそれ以上のｐＨであるか、またはそのようなｐＨにされる。中和剤は、好ましくは水酸化ナトリウムまたは水酸化アンモニウムのような塩基である。別法として、コポリマーは最初に水性デスパージョン中で中和され、その後ブレンドされる。本発明においては親水性界面活性剤は本質的に、システムの２重量％より多く存在し、好ましくは増粘されるデスパージョン中にコポリマーとは別々にブレンドされ、混合されたデスパージョンが中和される。
【実施例】
【００２５】
本発明の態様が実施例により以下に例示されるが、これは本発明の範囲を何ら限定するものではない。実施例１は本発明の範囲のものではなく、比較のために示される。実施例２−４は本発明の実施例であり、種々の親水性界面活性剤の使用量、親油性基の長さおよび量、並びにコポリマー量が、ほぼ同等の増粘性を示すようにデザインされた、架橋されていないコポリマーに関する。これらの量はコポリマーの増粘性能に関係する要因である。実施例５は架橋されたコポリマーの使用を示す。
【００２６】
以下の実施例においては、以下のシステムが使用された。サンプルはメタクリル酸モノマー、エチルアクリレートモノマー、およびノニオン性ビニルエステルポリオキシエチレン成分をそれぞれ含むエマルションポリマーとして調製され、該ノニオン性ビニルエステルポリオキシエチレン成分は、Ｃ１２（ラウリル）、Ｃ１８（ステアリル）、またはＣ２２（ベヘニル）飽和アルキル鎖、および１５から３０のエチレンオキサイド単位を有するポリオキシエチレンオキサイドメタクリレートからなる合成物の親油性部分を含む。いくつかのサンプルでは、架橋剤、または架橋剤と連鎖移動剤が含まれている。これらのコポリマーサンプルは水または水含有親水性界面活性剤（アルキルベンゼンスルホネート、計算ＨＬＢは２５より大きい）を増粘するために、各試験セット内においてほぼ同等の増粘効果を奏するようにデザインされた種々のコポリマー量で、種々の界面活性剤濃度で使用された。増粘効果はブルックフィールド粘度計で、０．６から６０ｒｐｍの種々の回転速度で測定され、結果はｃＰｓ（センチポイズ）、および０．６ｒｐｍと６０ｒｐｍのブルックフィールド粘度の比であるプセウドプラスティシティー指数（Ｐｓｅｕｄｏｐｌａｓｔｉｃｉｔｙ Ｉｎｄｅｘ（ＰＳ））で示された。試験の結果は以下の表に示される。
【００２７】
実施例１ （界面活性剤非存在）
【００２８】
【表１】
2014167129.tif 000002
【００２９】
界面活性剤の非存在においてより長い鎖のアルキル基を使用することの利点は、上記のデータから明らかであり、同等の性能のためにシステム全体に基づいてより少量のポリマー増粘剤が必要とされることである。Ｃ１２アルキル基を使用する場合にはＰＳ指数も顕著に低下し、低専断粘度／高専断粘度の比は小さくなる。しばしば比較的高い低専断粘度が望ましい。
【００３０】
実施例２ （５％親水性界面活性剤）
【００３１】
【表２】
2014167129.tif 000003
【００３２】
所定の粘度を与えるために必要とされる量という観点からの増粘剤コポリマーの効果は、５％の界面活性剤の存在により全体的に低下されることが見いだされ、Ｃ２２アルキル基はもはやもっとも効果的なものではない。ＰＳ指数はすべての場合において同様な値である。
【００３３】
実施例３ （１０％親水性界面活性剤）
【００３４】
【表３】
2014167129.tif 000004
【００３５】
Ｃ２２アルキル鎖含有増粘剤は、Ｃ１２およびＣ１８増粘剤よりも多量に使用されたが、依然として低い粘度を与える。Ｃ１２およびＣ１８増粘剤はより高いＰＳ指数を与える。
【００３６】
実施例４ （１５％親水性界面活性剤）
【００３７】
【表４】
2014167129.tif 000005
【００３８】
表３および４に示された高い界面活性剤濃度では、Ｃ１２とＣ１８アルキル基の両者がＣ２２基をしのぎ、表４ではＣ１２基がより効果的であることが示されている。表のすべてをみると、ポリマー中のＣ１８アルキル基の濃度が大きくなる１連の試験が包含されている。界面活性剤の非存在下では、アルキル基の濃度を２５％に上げることは不利益をもたらすことがわかる。ほとんどの試験においては５％の界面活性剤の存在下では少量のコポリマーが若干減少された粘度を与え、アルキル基の増大した量を使用することによる実質的な利点はみられなかった。５％を越える量の存在、たとえば１０％または１５％の界面活性剤の存在下では、１０％を越える量、たとえば１８または２５％のアルキル基の使用による利点は明らかである。
【００３９】
実施例５ （１５％親水性界面活性剤／コポリマーは架橋された）
【００４０】
【表５】
2014167129.tif 000006
【００４１】
架橋剤はジアリルフタレートであり、連鎖移動剤はドデシルメルカプタンであった。増大された量の上記Ｃ１８アルキル含有成分と１５％の親水性界面活性剤を含む増粘剤溶液のサンプルは、スペクトロフォトメーターを使用して５４５ｎｍで光学濃度を測定することにより、透明性を評価した。コポリマーを含まない１５％の界面活性剤溶液で、装置は０を示した。結果を表６に示す。
【００４２】
【表６】
2014167129.tif 000007